(57)【要約】  本発明は、気体による空気膨張性のある二重織物に関する。本発明の気体による空気膨張性のある織物は、接結部を少なくとも１３本以上の原糸から構成することによって、空気膨張時に接結部を非常に堅固にし、空気によって層分離部分が膨張する時にポケットの内部から流出する空気を最大限抑制することができ、製織段階における縫製工程の省略によって、エアバッグなどの衝撃緩衝用最終製品を製造する時に製造工程を簡素化し、製造原価を安くして、製織性が優れていて、表面が平滑で合成樹脂のコーティングも容易であるので、車両用エアバッグ、救命用チョッキ、衝撃緩衝用製品の製造に有用に使用することができる。本発明は、織機を利用して同時に製織される互いに分離された２つの織物層、及び前記互いに分離された２つの織物層を接結する接結部からなる、空気膨張性のある二重織物であって、前記接結部の組織は、少なくとも１３本以上の原糸で接結されて、２／２バスケット織、朱子織、二重織の部分接結織、またはこれら１種以上の混合織のパターンを含む、空気膨張性のある二重織物を提供する。
2009511759.tif 000002
【特許請求の範囲】
【請求項１】
織機を利用して同時に製織される互いに分離された２つの織物層、及び前記互いに分離された２つの織物層を接結した接結部からなる空気膨張性のある二重織物であって、
前記接結部の組織は、全体が少なくとも１３本以上の原糸で接結されたもので、２／２バスケット織、朱子織、二重織の部分接結織、平織、またはこれらの１種以上の混合織のパターンを含む、気体による空気膨張性のある二重織物。
【請求項２】
前記二重織物は、互いに分離された２つの織物層からなる層分離部分、及び互いに分離された２つの織物層を接結する接結部からなり、
前記層分離部分の組織は、互いに分離された２つの平織織物層を形成する二重織で、接結部を基準にして左側層分離部分の組織及び右側層分離部分の組織が互いに同一な状態であり、前記接結部の組織は、全体が１３本乃至５０本の原糸で接結された２／２バスケット織、朱子織、二重織の部分接結織、平織、またはこれらの１種以上の混合織のパターンを含む、請求項１に記載の気体による空気膨張性のある二重織物。
【請求項３】
前記接結部の組織のパターンは、少なくとも１３本以上の原糸で接結された接結組織を含む２／２バスケット織、朱子織、二重織の部分接結織、及び平織からなる群より選択された２種以上の混合織のパターンを含む、請求項１に記載の気体による空気膨張性のある二重織物。
【請求項４】
前記接結部の組織のパターンは、二重織の部分接結織を中間にして、両側に２／２バスケット織、朱子織、平織のうちの少なくとも１種以上の接結組織を含み、接結部全体が１３本以上の原糸からなる混合織のパターンを含む、請求項１に記載の気体による空気膨張性のある二重織物。
【請求項５】
前記接結部の単位長さ当たりの空気流出量（２．５Ｋｐａ圧力で測定）が０．８リットル／分・ｃｍ未満である、請求項１に記載の気体による空気膨張性のある二重織物。
【請求項６】
前記二重織物は、剛軟度（ｓｔｉｆｆｎｅｓｓ  ｖａｌｕｅ）が３．５Ｋｇｆ以下である、請求項１に記載の気体による空気膨張性のある二重織物。
【請求項７】
前記二重織物を構成する１つの織物層の厚さが０．５ｍｍ以下である、請求項１に記載の気体による空気膨張性のある二重織物。
【請求項８】
前記二重織物を構成する１つ織物層のカバーファクター値が下記の計算式１によって計算され、１９００以上である、請求項１に記載の気体による空気膨張性のある二重織物。
【数１】
2009511759.tif 000005
【請求項９】
前記二重織物は、気体を５０ＫＰａの初期圧力で加えた時、５秒後の内圧が６ＫＰａ以上であり、接結部の縫目強度が８０Ｋｇｆ／ｉｎ以上であり、切断伸度が６０％未満であり、強度維持率が８０％以上である、請求項１に記載の気体による空気膨張性のある二重織物。
【請求項１０】
前記二重織物は、合成樹脂でコーティングされている、請求項１に記載の気体による空気膨張性のある二重織物。
【請求項１１】
前記二重織物の一側面のコーティング量が４０ｇ／ｍ２乃至１５０ｇ／ｍ２である、請求項１０に記載の気体による空気膨張性のある二重織物。
【請求項１２】
請求項１乃至請求項１１のうちのいずれか１項に記載の気体による空気膨張性のある二重織物を含んで製造された、車両用エアバッグ。
【請求項１３】
前記エアバッグは、車両用サイドカーテンエアバッグである、請求項１２に記載の車両用エアバッグ。
【発明の詳細な説明】
【発明の詳細な説明】
【０００１】
〔技術分野〕
本発明は、気体による空気膨張性のある二重織物に関し、より詳細には、車両用エアバッグまたは救命チョッキなどへの活用性が優れている空気膨張性のある二重織物に関する。
【０００２】
〔背景技術〕
膨張性のある織物は、車両用エアバッグ、救命用チョッキなどの用途に使用することができる。特に、エアバッグは、自動車が転覆して回転する場合に運転者や搭乗者の頭部が自動車のガラス窓や側面構造物によって負傷するのを防止する目的で使用され、事故時に自動車の側面ガラス窓部位からカーテン型のエアバッグが膨張するサイドカーテンエアバッグが使用されている。この時、サイドカーテンエアバッグは、事故時に搭乗者を安全に保護するために、車が回転する間に当該エアバッグが少なくとも５秒以上膨張した状態でなければならず、この場合、膨張性のある織物が有用である。
【０００３】
車両用エアバッグなどのように空気膨張性のある製品を製造する方法は、大きく区分して、２つの織物を縫製、融着、または接着して使用する方法、及び２つの層の織物が接結点によって部分的に接結されている二重織物を使用する方法がある。
【０００４】
しかし、前者の方法のように２つの織物を縫製したり、熱または超音波処理で融着したり、または接着剤で接着して、空気膨張性のある製品を製造する方法は、２つの層を構成する生地を製造した後、別途の縫製工程、融着工程、または接着工程が必要であるため、工程が複雑で、製造原価が高くなる問題点があった。
【０００５】
このような問題点を解決するために、最近は、後者の方法のように空気膨張性のある二重織物を使用して、エアバッグなどの空気膨張性のある製品を製造する方法が試みられている。
【０００６】
空気などの気体による膨張性のある織物は、分離された２つの層の織物、及びこの２つの織物の間の接結点を含む。接結点により閉鎖されている領域を有する織物は、各単一層が空気などによって急激に膨張する時に２つの層を堅固に結束させる役割を果たし、２つの層が連結される部分からの気体の流出現象があってはならない。
【０００７】
前記空気膨張性のある二重織物で接結点を形成する方法としては、米国特許第６，２２０，３０９号、米国特許第５，０９８，１２５号、米国特許第５，０１１，１８３号、米国特許第５，６０３，６４７号、米国特許第６，５９５，２４４号がある。
【０００８】
このうちの米国特許第６，２２０，３０９号は、層分離部分の組織が平織であり、接結部の組織が２／２バスケット織である二重織物について開示している。また、米国特許第５，０９８，１２５号及び米国特許第５，０１１，１８３号は、層分離部分の組織が平織であり、接結部の組織が（２／２バスケットあるいは３／３バスケット）＋（１／２ツイルあるいは１／３ツイル）＋（５枚朱子）である二重織物について開示している。また、米国特許第５，６０３，６４７号は、層分離部分の組織が平織あるいはバスケットあるいはツイルであり、接結部の組織が３／３バスケットである二重織物について開示している。前記で、層分離部分とは、二重織物が空気などによって膨張するように２つの織物層（上層及び下層）が互いに分離されている部分を意味し、接結部とは、分離された２つの織物層を互いに接結する部分を意味する。
【０００９】
しかし、前記方法による二重織物は、接結部の組織として３／３バスケット織や２／２バスケット織を主に使用するが、これらを単独で使用する場合には、分離された２つの層が気体によって膨張する時に接結部から気体の流出現象が発生し、それによって空気通気性が高くなる問題点がある。
【００１０】
また、米国特許第６，５９５，２４４号は、接結部が最大で１２本の原糸からなるバスケット織を含む二重織物を開示しているが、最大で１２本の原糸からなる単一織物層（バスケット織）の１種だけから接結部を構成するので、強度が低下する問題点がある。また、万一、前記方法で強度を高めるために接結部のうちの中間の二重織部分をバスケット織に変更する場合にも、接結部全体がバスケット織だけからなるので、製織時に接結部の原糸の張力が強すぎて製織性が顕著に低く、究極的には空気膨張性のある織物の形状及び性能を低下させる。
【００１１】
〔発明の開示〕
〔発明が解決しようとする課題〕
前記従来の技術の問題点を解決するために、本発明の目的は、接結部の組織が緻密で堅固で、接結部の空気通気性を顕著に下げることができて、空気による膨張時に空気の流出現象を最大限抑制することができる、空気膨張性のある二重織物を提供することにある。
【００１２】
本発明の他の目的は、織物層が全て平織である織物層を使用して、ジャカードを利用した多様な形状の空気ポケットを製作することができ、製織段階で縫製工程を省略することができて、製造単価を画期的に下げて、製織性及び平滑性が優れている、気体による空気膨張性のある二重織物を提供することにある。
【００１３】
本発明の他の目的は、前記気体による空気膨張性のある二重織物を含んで製造された、車両用エアバッグを提供することにある。
【００１４】
〔課題を解決するための手段〕
前記目的を達成するために、本発明は、織機を利用して同時に製織される互いに分離された２つの織物層、及び前記互いに分離された２つの織物層を接結した接結部からなる空気膨張性のある二重織物であって、前記接結部の組織は、全体が少なくとも１３本以上の原糸で接結されたもので、２／２バスケット織、朱子織、二重織の部分接結織、平織、またはこれらの１種以上の混合織のパターンを含む、気体による空気膨張性のある二重織物を提供する。
【００１５】
前記二重織物は、互いに分離された２つの織物層からなる層分離部分（Ａ、Ｂ）、及び互いに分離された２つの織物層を接結する接結部（Ｃ）からなり、前記層分離部分（Ａ、Ｂ）の組織は、互いに分離された２つの平織織物層を形成する二重織で、接結部を基準にして左側層分離部分（Ａ）の組織及び右側層分離部分（Ｂ）の組織が互いに同一な状態であり、前記接結部（Ｃ）の組織は、全体が少なくとも１３本乃至５０本の原糸で接結された２／２バスケット織、朱子織、二重織の部分接結織、平織、またはこれらの１種以上の混合織のパターンを含む。また、前記二重織物は、合成樹脂でコーティングされているのが好ましい。
【００１６】
また、本発明は、前記の空気膨張性のある二重織物を含んで製造された車両用エアバッグを提供する。前記エアバッグは、車両搭乗者保護用サイドカーテンエアバッグであるのが好ましい。
【００１７】
〔発明の効果〕
本発明の気体による空気膨張性のある二重織物は、接結部の組織の原糸の本数を少なくとも１３本以上の原糸から構成して、組織が２／２バスケット織、朱子織、二重織の部分接結織、平織、またはこれらの１種以上の混合織のパターンを含むように構成することによって、空気膨張時に接結部を非常に堅固にし、強度が非常に優れていて、空気によって層分離部分が膨張する時にポケットの内部から流出する空気を最大限抑制することができる。また、接結部の組織として単一組織でなくバスケット織、朱子織、二重織の部分接結織の混合織を適用することによって、製織性及びホールディング性を向上させた。
【００１８】
また、本発明による二重織物は、製織段階における縫製工程の省略によって、エアバッグなどの衝撃緩衝用最終製品の製造時に製造工程を簡素化して、製造原価を安くして、製織性が優れていて、表面が平滑で合成樹脂のコーティングも容易であるので、車両用エアバッグ、救命用チョッキ、衝撃緩衝用製品の製造に有用に使用することができる。
【００１９】
〔発明の実施の形態〕
以下、本発明を詳細に説明する。
【００２０】
本発明は、エアバッグなどの衝撃緩衝用最終製品を製造する時に、製造工程を簡素化して、製造原価も安くして、また接結部の接結力が堅固で、空気によって層分離部分が膨張する時に空気の流出現象を最大限抑制することができ、製織性が優れていて、表面が平滑で合成樹脂のコーティングも容易な、空気膨張性のある二重織物に関する。
【００２１】
本発明では、接結部を含む二重織物を形成する時に、接結部の組織を形成する原糸の本数を少なくとも１３本以上にして接結された接結組織パターンを含むようにすることによって、強度を向上させ、製織性及びホールディング性を向上させる特徴がある。
【００２２】
したがって、本発明の二重織物は、織機を利用して同時に製織される互いに分離された２つの織物層、及び前記互いに分離された２つの織物層を接結した接結部からなる空気膨張性のある二重織物であって、前記接結部の組織は、少なくとも１３本以上の原糸で接結されたもので、２／２バスケット織、朱子織、二重織の部分接結織、平織、またはこれらの１種以上の混合織のパターンを含む。
【００２３】
より好ましくは、前記接結部の組織のパターンは、少なくとも１３本以上の原糸で接結された接結組織を含む２／２バスケット織、朱子織、二重織の部分接結織、及び平織からなる群より選択された２種以上の混合織のパターンを含む。最も好ましくは、前記接結部の組織のパターンは、二重織の部分接結織を中間にして、両側に２／２バスケット織、朱子織、平織のうちの少なくとも１種以上の接結組織を含み、接結部全体が１３本以上の原糸からなる混合織のパターンを含む。
【００２４】
以下、本発明を添付した図面に基づいてより詳細に説明する。
【００２５】
図１は本発明の一実施例として、二重織からなる２つの分離された平織面を含  完全組織図（ａ）、及びこれを拡張したパターン（ｂ）図である。図２は本発明の二重織物を形成する組織の横断面図である。
【００２６】
図２に示したように、本発明の二重織物は、互いに分離された２つの織物層からなる層分離部分（Ａ、Ｂ）、及び互いに分離された２つの織物層を接結する接結点（Ｃ）からなる。本発明の空気膨張性のある二重織物は、ジャカード織機を利用して、製織機上で互いに分離された２つの平織の織物層（図２及び図３のＡまたはＢ）を同時に製織し、前記２つの織物層を接結する接結部（Ｃ）は、２／２バスケット織（図４のａ）、朱子織（図４のｃ）、平織二重織の部分接結織（図４のｂ）、平織、またはこれら１種以上の混合織を含んで製織されて、これらは少なくとも１３本以上の原糸、好ましくは１３本ないし５０本の原糸で構成して製造される。つまり、これらの原糸の本数を合わせれば、少なくとも１３本以上になる。より具体的に説明すれば、本発明の織物層は、気体による膨張性をその主目的とし、接結部は、膨張を発生させる気体が２つの分離された織物層の間から流出しないようにして、膨張する気体の圧力に耐える役割を果たす。
【００２７】
この時、本発明における「接結部（Ｃ）」とは、層分離部分（Ａ、Ｂ）の分離された２つの織物層において、上段層の経糸が下段層の緯糸と組織点を形成したり、または上段層の緯糸が下段層の経糸と組織点を形成したり、または下段層の経糸が上段層の緯糸と組織点を形成したり、または下段層の緯糸が上段層の経糸と組織点を形成して、２つの織物層が当該組織点で１つの層になるように形成された組織点、組織線、または組織面を意味する。このように接結が行われる組織を「接結組織」とし、接結組織が点状である時には「接結点」とし、接結組織が線状である時には「接結線」とし、接結組織が面状である時には「接結面」と定義して、前記接結点、接結線、接結面を総称して接結部とする。また、「組織点」とは、経糸及び緯糸が上下に互いに交差して織物を構成する部分をいう。
【００２８】
前記のように上段層及び下段層に分離される組織及び接結する組織を含む織物は、層分離組織（図２及び図４のＡ及びＢ）及び接結組織（図２及び図４のＣ）に区分される。また、パターンの配置により層分離組織によって閉鎖された領域（図４のＢ）、つまり膨張する領域、接結組織（図２及び４のＣ）、及び接結組織によって閉鎖された領域の外部組織（図４のＡ）などの膨張性とは関係のない領域に空間を三分する構造からなる。
【００２９】
図２で、接結点を基準にして左側に位置する左側層分離部分（Ａ）の組織及び右側に位置する右側層分離部分（Ｂ）の組織は、図１に示した通りである。また、前記左、右側層分離部分は、少なくとも１３本以上の原糸からなる接結部によって分離される。このような接結部の組織は、図４に示した通りであり、接結部は、２／２バスケット織（図４のａ）、朱子織（図４のｃ）、二重織の部分接結織（図４のｂ）、平織、またはこれらの１種以上の混合織を含むのが好ましい。
【００３０】
本発明で、接結部は、（Ｃ）部分全体を意味し（１ｌａｙｅｒ）、このような接結部全体が１３本以上の原糸からなるのである。また、本発明では、接結部である（Ｃ）部分全体は単一組織の二重織（例えばバスケット織）でなく、２／２バスケット織、朱子織、または二重織の部分接結織のうちの２種以上の混合織を含み、好ましくは、二重織の部分接結織の両側に２／２バスケット織、朱子織のうちから選択される１種以上の混合織を含み、これら全体が１３本以上の原糸からなって接結部を構成するようになる。前記のように、本発明では、接結部（Ｃ）全体を１３本以上の原糸を使用して、単一組織でなく２／２バスケット織、朱子織、二重織の部分接結織のうちの２種以上を混合して構成することにより、製織時に接結部の引張り現象を減少させることができ、強度を向上させると同時に、従来の製織性の低下、形状変形、及び性能低下などの問題点を防止することができる。
【００３１】
このように、本発明は、接結点をより確かにするために、接結部を少なくとも１３本以上の原糸で構成することによって、空気膨張時に接結部が非常に堅固になって、空気の外部流出を効果的に抑制して、ポケットの内部から空気が流出するのを防止することができるので、より好ましい。
【００３２】
また、接結部の組織を単一組織でなくバスケット織、朱子織、二重織の部分接結織の混合織にすることによって、製織性及びホールディング性を向上させた。
【００３３】
また、本発明は、空気流出量を低減させるために、空気膨張性のある二重織物を合成樹脂でコーティングするのが好ましい。
【００３４】
前記コーティングに使用される合成樹脂は、一般的に繊維コーティングに使用される合成樹脂が使用され、好ましくは、シリコン樹脂コーティングが気密性及び展開時の強度維持の面で適している。
【００３５】
シリコン樹脂コーティングは、二重織物の生地のスキ間を効果的に埋めるためのもので、生地面の一面または両面に実施することができ、コーティング方法は複数回のコーティングを行う多段階コーティングが好ましい。多段階コーティングでアンダーコーティング及びトップコーティングを併行する場合、気密性を向上させるだけでなく、コーティング量に比べて生地の厚さを減少させるので、柔軟性を効果的に向上させることができる。
【００３６】
この時、合成樹脂の好ましいコーティング量は、４０ｇ／ｍ２乃至１５０ｇ／ｍ２である。万一、コーティング量が４０ｇ／ｍ２未満である場合には、エアバッグの通気性が高くて、展開後に一定の圧力で５秒以上膨張した状態を維持することができない。また、コーティング量が１５０ｇ／ｍ２を超過する場合には、エアバッグが厚くなりすぎて、収納性が悪いだけでなく、エアバッグの展開時にエアバッグが構造物と接触するなど、本来の機能を発揮することができない。
【００３７】
本発明の二重織物において、上下に分離される層は、各々平織の上下層からなる二重組織（図１）であり、接結組織は、１３本乃至５０本の原糸からなるのが好ましい。このように構成された二重織物は、空気などの気体によって膨張する時に媒体が流出しない。
【００３８】
また、二重織物の気密性のためには、高圧の空気などによる引張力に耐えて、伸張が最小限であることが非常に重要である。したがって、前記のような２つの層が分離される地点または接結が開始される地点に対する組織の形成方法は、気体による膨張性のある織物の設計において最も重要な要因になる。
【００３９】
本発明の二重織物は、外部の引張力に対して伸張の抵抗力の高い平織を織物層として使用して、このような問題点を解決した。好ましくは、本発明は、下記の計算式１によって計算される断面生地のカバーファクターが１９００以上の高密度の製織によって、空気ポケットの気密性をより向上させることができる。前記で、カバーファクターが１９００未満である場合には、空気膨張時に空気が外部に簡単に流出する問題点がある。
【００４０】
【数１】
2009511759.tif 000003
また、本発明の二重織物は、接結部の単位長さ当たりの空気流出量が２．５ＫＰａ圧力で測定時に０．８リットル／分・ｃｍ未満であるのが好ましい。前記接結部の単位長さ当たりの空気流出量が０．８リットル／分・ｃｍを超過する場合には、車両用エアバッグとして使用する時の搭乗者保護機能が低下する。
【００４１】
また、本発明の二重織物は、ＡＳＴＭ Ｄ １７７７法で測定した二重織物を構成する１つの織物層の生地面の厚さが０．５ｍｍ以下であり、ＡＳＴＭ Ｄ ４０３２サーキュラーバンド法で測定した剛軟度（ｓｔｉｆｆｎｅｓｓ  ｖａｌｕｅ）が３．５ｋｇｆ以下であるのが好ましい。前記１つの織物層の厚さが０．５ｍｍを超過する場合には、車両用エアバッグとして使用する時に収納が困難な問題点があり、剛軟度が３．５ｋｇｆを超過する場合には、車両用エアバッグとして使用する時に空気圧によって正常の形状に展開しない問題点がある。
【００４２】
また、本発明の二重織物は、エアバッグに５０ＫＰａの初期圧力を加えて５秒後にエアバッグの内圧を測定した場合に、その値が６ＫＰａ以上にならなければサイドカーテンエアバッグとしての本来の機能を発揮することができない。また、実際の高温高圧のインフライトによってサイドカーテンエアバッグが展開する時の破裂を防止するために、接結部（図２のＣ）をＡＳＴＭ Ｄ ５８２２法によって縫目強度を測定した場合に、縫目強度が少なくとも８０Ｋｇ／ｉｎ以上にならなければならず、展開時に接合部から空気が流出する量を最小限にしなければならず、高熱による原糸の溶融を防止するために、切断伸度が６０％を超過してはならない。特に、一般のエアバッグに比べてサイドカーテンエアバッグはコーティング量が比較的多いので、車両に装着した後で長期間が過ぎてもサイドカーテンエアバッグとしての機能を発揮するためには、車両の振動による生地の摩耗時の強度維持が大変重要である。したがって、本発明は、前記条件を満たして、気体を５０ＫＰａの初期圧力で加えた後、５秒後の内圧が６ＫＰａ以上になり、接結部の縫目強度が８０Ｋｇ／ｉｎ以上であり、切断伸度が６０％未満であり、ＡＳＴＭ Ｄ ４１５７法によって測定したコーティング生地面の摩耗試験で強度維持率が８０％以上である。前記で、強度維持率が８０％未満である場合には、エアバッグが展開時に破裂することがある。
【００４３】
また、本発明は、気体による膨張性のある二重織物を含む車両用サイドカーテンエアバッグを提供し、本発明のサイドカーテンエアバッグは、車が回転する間に当該エアバッグが少なくとも５秒以上は膨張した状態である特徴がある。本発明で、二重織物から構成されるエアバッグの接合部を通じて流出する流出量は、１００ＫＰａの圧力で測定した場合に、エアバッグの内圧が５０ＫＰａにならなければサイドカーテンエアバッグとしての機能を発揮することができない。
【００４４】
以上で説明した本発明の空気膨張性のある二重織物は、強度が強い接結部を含み、膨張時に空気の流出を最大限抑制することができるので、車両用エアバッグ、救命用チョッキ、衝撃緩衝用製品などに有用に使用することができる。また、本発明は、接結部にバスケット織、朱子織、二重織の部分接結織の２種以上の混合織を適用することによって、製織性及びホールディング性を向上させた。また、本発明の二重織物は、縫製が不必要で、最終製品の製造工程を簡素化することができ、製造原価も安くすることができる。
【００４５】
以下、本発明の実施例を記載する。しかし、下記の実施例は、本発明を例示するためのものであって、本発明は下記の実施例に限定されない。
【００４６】
本発明において、二重織物の物性は、下記の方法で測定した。
【００４７】
ａ）二重織物のエアバッグの内圧：
下記の方法によって測定した。図５に示したように、空気が注入されるとエアバッグの内圧が上昇し、最高圧力に到達した後は注入される空気を遮断して、５．０秒以降のエアバッグの内圧の変化を観察した。このような動作は、電子的に制御して誤差を最少化するのが好ましいので、ここでは空気の注入及び遮断動作に電子式制御装置を使用した。
【００４８】
ｂ）接結部の単位長さ当たりの空気流出量（リットル／分・ｃｍ）：
空気圧力を調節する調節器（ｒｅｇｕｌａｔｏｒ）、流量計、及び圧力計が付いている測定装置で測定した。具体的に、２．５ＫＰａの圧力の空気を裁断された二重織物の層分離部分に注入して、裁断された二重織物が完全に膨張するようにした後、単位時間（１分）当たり裁断された二重織物から流出する空気量全体をリットル単位で測定した。その後、この値をノギス、巻尺、定規などで測定した裁断された二重織物の接結部の長さ（ｃｍ）全体で割って、接結部の単位長さ当たりの空気流出量を計算した。
【００４９】
ｃ）カバーファクター：
下記の計算式１によって計算した。
【００５０】
【数２】
2009511759.tif 000004
ｄ）剛軟度：ＡＳＴＭ Ｄ ４０３２サーキュラーバンド法で測定した。
【００５１】
ｅ）１つの織物層の生地面の厚さ：ＡＳＴＭ Ｄ １７７７法で測定した。
【００５２】
ｆ）縫目強度:ＡＳＴＭ Ｄ ５８２２法で測定した。
【００５３】
ｇ）強度維持率：ＡＳＴＭ Ｄ ４１５７法で測定した。
【００５４】
＜実施例１＞
４２６デニールのポリアミドマルチフィラメントを経糸及び緯糸として使用し、ジャカード織機で、接結点（Ｃ）を基準にして左側層分離部分（Ａ）の組織及び右側層分離部分（Ｂ）の組織が図１及び図２のような二重織で同一な状態であり、２０本の原糸で接結されて、２／２バスケット織及び平織二重織の部分接結織からなる接結部（Ｃ）によって分離して、二重織物を製造した。この時、経糸密度及び緯糸密度は各々５２本／インチ、カバーファクターは２１３１になるようにした。続いて、製織された二重織物の両面にシリコンゴムを２段階コーティング（コーティング量：１００ｇ／ｃｍ２）した後、これを裁断して、前記方法で接結部の単位長さ当たりの空気流出量、１つの織物層の厚さ、及び 剛軟度を測定した。測定された接結部の単位長さ当たりの空気流出量は０．６リットル／分・ｃｍであり、剛軟度は２．５ｋｇｆであり、１つの織物層の厚さは０．４ｍｍであった。
【００５５】
＜実施例２＞
３１５デニールのポリアミドマルチフィラメントを経糸及び緯糸として使用し、ジャカード織機で、接結点（Ｃ）を基準にして左側層分離部分（Ａ）の組織及び右側層分離部分（Ｂ）の組織が図１及び図２のような二重織で同一な状態であり、２０本の原糸で接結されて、２／２バスケット織及び平織二重織の部分接結織からなる接結部（Ｃ）によって分離して、二重織物を製造した。この時、経糸密度及び緯糸密度は各々６０本／インチ、カバーファクターは２１２９になるようにした。続いて、製織された二重織物の両面にシリコンゴムをアンダーコーティング及びトップコーティングの２段階コーティング（コーティング量：１００ｇ／ｃｍ２）して、分離された２つの層を形成する接結点、つまり組織点から空気の流出が発生しないように処理した。これを裁断して、前記方法で接結部の単位長さ当たりの空気流出量、１つの織物層の厚さ、及び剛軟度を測定した。測定された接結部の単位長さ当たりの空気流出量は０．７リットル／分・ｃｍであり、剛軟度は１．９ｋｇｆであり、１つの織物層の厚さは０．３９ｍｍであった。
【００５６】
＜実施例３＞
前記実施例２と同様な方法で実施し、シリコンゴムのコーティング量を９０ｇ／ｍ２にして、二重織物を製織した。
【００５７】
ＡＳＴＭ Ｄ １７７７法で測定した二重織物の一側の生地面の厚さは０．３９ｍｍであり、ＡＳＴＭ Ｄ ４０３２サーキュラーバンド法で測定した剛軟度は１．９Ｋｇｆであった。また、これから構成されたエアバッグに５０ＫＰａの初期圧力を加えた後、５秒後のエアバッグの内圧を測定した場合には１２．５ＫＰａ、接結部（図２のＣ）をＡＳＴＭ Ｄ ５８２２法によって縫目強度を測定した場合には１１９Ｋｇ／ｉｎ、切断伸度は４３％であった。また、ＡＳＴＭ Ｄ ４１５７法によって測定したコーティング生地面の摩耗試験で強度維持率が９０％で、車両用サイドカーテンとしての収納性及び展開容易性が優れている製品を製造した。
【００５８】
＜実施例４＞
前記実施例１と同様な方法で実施し、２０本の原糸を利用して接結部（Ｃ）の組織をバスケット織及び朱子織で構成した二重織物を製織した。
【００５９】
ＡＳＴＭ Ｄ １７７７法で測定した二重織物の一側の生地面の厚さは０．４ｍｍであり、ＡＳＴＭ Ｄ ４０３２サーキュラーバンド法で測定した剛軟度は２．５Ｋｇｆであった。また、これから構成されたエアバッグに５０ＫＰａの初期圧力を加えた後、５秒後のエアバッグの内圧を測定した場合には９．５ＫＰａ、接結部（図２のＣ）をＡＳＴＭ Ｄ ５８２２法によって縫目強度を測定した場合には１２３Ｋｇ／ｉｎ、切断伸度は４９％であった。また、ＡＳＴＭ Ｄ ４１５７法によって測定したコーティング生地面の摩耗試験で強度維持率が９３％で、車両用サイドカーテンとしての収納性及び展開容易性が優れている製品を製造した。
【００６０】
＜比較例１＞
４２６デニールのポリアミドマルチフィラメントを経糸及び緯糸として使用し、ジャカード織機で、接結部の組織が２／２バスケット織であり、層分離部分の組織が平織であり、経糸密度が５３本／インチであり、緯糸密度が５３本／インチである二重織物を製織した。続いて、製織された二重織物の両面にシリコンゴムを２段階コーティング（コーティング量：１００ｇ／ｃｍ２）した後、これを裁断して、前記方法で接結部の単位長さ当たりの空気流出量、１つの織物層の厚さ、及び剛軟度を測定した。測定された接結部の単位長さ当たりの空気流出量は０．９リットル／分・ｃｍであり、剛軟度は３．６ｋｇｆであり、１つの織物層の厚さは０．５２ｍｍであった。この場合、単位長さ当たりの空気流出量が多すぎて、車両用エアバッグとして使用する時に搭乗者保護機能が低い結果を示した。
【００６１】
＜比較例２＞
実施例４と同様な方法で実施し、経糸密度が４６本／インチ、緯糸密度が４６本／インチであり、１つの生地面のカバーファクターは１８８０になるようにして、二重織物を製織した。
【００６２】
製織された生地は、実施例１と同様な方法でコーティングした結果、ＡＳＴＭ Ｄ １７７７法で測定した一側の生地面の厚さは０．３８ｍｍであり、ＡＳＴＭ Ｄ ４０３２サーキュラーバンド法で測定した剛軟度は１．９Ｋｇｆと良好であった。また、これから構成されたエアバッグに５０ＫＰａの初期圧力を加えた後、５秒後のエアバッグの内圧を測定した場合には５．８ＫＰａ、接結部（図２のＣ）をＡＳＴＭ Ｄ ５８２２法によって縫目強度を測定した場合には１０９Ｋｇ／ｉｎ、切断伸度は４７％であった。また、ＡＳＴＭ Ｄ ４１５７法によって測定したコーティング生地面の摩耗試験で強度維持率が９０％で、収納性は優れていた。しかし、内圧が低すぎて、空気ポケットの気密性が悪く、展開時に所定の空気ポケットの形状を維持することができない結果を示した。
【００６３】
＜比較例３＞
実施例１と同様な方法で製造された二重織物を、コーティング量を２００ｇ／ｍ２にして、単純に１段階コーティング方法で処理した。完成した生地の単位長さ当たりの空気の流出量は２．５ＫＰａの圧力で測定した場合には０．６Ｌ／ｍｉｎ・ｃｍで、空気ポケットの気密性が優れていて、所定の空気ポケットの形状を維持したが、ＡＳＴＭ Ｄ １７７７法で測定した生地の厚さは０．５２ｍｍであり、ＡＳＴＭ Ｄ ４０３２サーキュラーバンド法で測定した剛軟度は３．６Ｋｇｆで、車両用サイドカーテンとしての収納性及び展開容易性が不良な製品を製造した。
【図面の簡単な説明】
【００６４】
【図１】本発明による二重織から構成された２つの分離された平織面を含む二重織物の完全組織図（ａ）及びこれを拡張したパターン（ｂ）図である。
【図２】本発明の二重織物を形成する組織の横断面図面である。
【図３】本発明の一実施例による空気膨張性のある二重織物が空気によって膨張した断面図である。
【図４】分離された二重織の接結部を構成する２／２バスケット織の断面及びその組織図（ａ）、平織二重織の部分接結織の断面及びその組織図（ｂ）、及び朱子織の断面及びその組織図（ｃ）である。
【図５】エアバッグの内圧の測定方法を示した図面である。
【００６５】
〔符号の説明〕
Ａ  左側層分離部分
Ｂ  右側層分離部分
Ｃ  接結点（または接結部）
【図１】
2009511759.tif 000006
【図２】
2009511759.tif 000007
【図３】
2009511759.tif 000008
【図４】
2009511759.tif 000009
【図５】
2009511759.tif 000010
【国際調査報告】
2009511759.tif 000011
2009511759.tif 000012